ГЕТЕРОФАЗНЫЕ СОПОЛИМЕРЫ ПРОПИЛЕНА ВЫСОКОЙ ЧИСТОТЫ

1. Система катализатора, в состав которой входит
(i) прокатализатор Циглера-Натта, в состав которого входит продукт трансэстерификации низшего спирта и фталиевый эфир сложных кислот, и
(ii) возможно, металлоорганический совместно действующий катализатор, и
(iii) внешний донор, представленный формулой (I)
2
3
3
1
2
Si(OCHCH)(NRR),
1
2
где в качестве элементов R и R может быть выбрана одна и та же углеводородная группа или разные углеводородные группы, каждая из которых включает от 1 до 12 атомов углерода.
2. Система катализатора по п.1, отличающаяся тем, что прокатализатор (i) получают
2
1
2
4
a) в результате реакции полученного спрей-кристаллизацией или эмульсионным отверждением аддукта в виде MgCl и спирта C-C с TiCl
b) в результате реакции продукта с этапа а) с диалкилфталатом по формуле (II)
1
2
5
'
'
где R  и R  независимо друг от друга являются, по крайней мере, алкилом C
1
2
при условиях, обеспечивающих трансэстерификацию между упомянутым спиртом C-С и упомянутым диалкилфталатом по формуле (II) с образованием внутреннего донора
c) промывкой продукта с этапа b) или
4
d) возможно, в результате реакции продукта с этапа с) с дополнительным TiCl.
1
2
3. Система катализатора по п.2, отличающаяся тем, что в качестве диалкилфталата по формуле (II) используется диоктилфталат и тем, что в качестве спирта C-C используется этанол.
4. Система катализатора по п.1, отличающаяся тем, что прокатализатор Циглера-Натта (i) используется в присутствии металлоорганического совместно действующего катализатора (ii), выбираемого из группы, в состав которой входит триалкилалюминий, хлорид диалкилалюминия и алкил-алюминий сесквихлорид.
5. Система катализатора по п.4, отличающаяся тем, что в качестве совместно действующего катализатора (ii) используется триэтилалюминий.
6. Система катализатора по п.1, отличающаяся тем, что прокатализатор Циглера-Натта (1) используется в присутствии диэтиламинотриэтоксисилана в качестве внешнего донора.
7. Процесс получения высокочистых гетерофазных сополимеров полипропилена, в состав которых входит
2
(A) матрица из гомо- или сополимера пропилена, массовая доля которого составляет от 73 до 98%, с индексом MFR по стандарту ISO 1133 (230°С, при номинальной нагрузке 2,16 кг) ≥45 г/10 мин и
4
10
(B) эластомерный сополимер, массовая доля которого составляет от 2 до 27%, в котором массовая доля пропилена составляет, по крайней мере, 50% компонента (В) и, массовая доля этилена и/или любого другого альфа-олефина ряда С-С составляет, по крайней мере, 50%, компонента (В),
включающий следующие этапы:
- получение полипропиленовой матрицы (А) в присутствии системы катализатора по любому из пп.1-6, включающей прокатализатор Циглера-Натта (i), внешний донор (iii) и, возможно, совместно действующий катализатор (ii) в первом суспензионном реакторе и, возможно, во втором суспензионном реакторе, при этом в обоих суспензионных реакторах создаются одни и те же условия полимеризации
- передачу продукта, полученного в суспензионном реакторе, в 1-й газофазный реактор;
- получение сополимера этилена и пропилена в полимерной матрице в присутствии системы катализатора в упомянутом 1-м газофазном реакторе;
- возможную передачу продукта, полученного в 1-м газофазном реакторе, во 2-й газофазный реактор и получение второго сополимера этилена и пропилена в полимерной матрице в присутствии системы катализатора в упомянутом 2-м газофазном реакторе, при этом упомянутые 1-я и 2-я смеси этилена и пропилена могут иметь то же самое или различные соотношения компонентов в соединении и
- извлечение полимера для дальнейшей обработки.
8. Процесс по п.7, отличающийся тем, что в качестве пропиленовой матрицы (А) гетерофазных сополимеров полипропилена используется гомополимер пропилена.
9. Процесс по п.7, отличающийся тем, что эластомерный сополимер (В) является унимодальным.
10. Процесс по любому из предыдущих пунктов 7-9, отличающийся тем, что единственными полимеризируемыми молекулами эластомерного сополимера (В) являются пропилен и этилен.
2
11. Высокочистые гетерофазные сополимеры полипропилена с индексом MFR по стандарту ISO 1133 (230°С, при номинальной нагрузке 2,16 кг) выше 35 г/10 мин, в состав которых входит
(A) матрица из гомо- или сополимера пропилена, массовая доля которого составляет от 73 до 98%, с индексом MFR2 по стандарту ISO 1133 (230°С, при номинальной нагрузке 2,16 кг) ≥45 г/10 мин и
4
10
(B) эластомерный сополимер, массовая доля которого составляет от 2 до 27%, в котором массовая доля пропилена составляет, по крайней мере, 50% компонента (В) и, массовая доля этилена и/или любого другого альфа-олефина ряда C-С составляет, по крайней мере, 50%, компонента (В),
при этом гетерофазные сополимеры полипропилена получают в процессе многоступенчатой полимеризации в присутствии системы катализатора, в состав которой входит
(i) прокатализатор Циглера-Натта, в состав которого входит продукт трансэстерификации низшего спирта и фталиевый эфир сложных кислот, и
(ii) возможно, металлоорганический совместно действующий катализатор, и
(iii) внешний донор, представленный формулой (I)
2
3
3
1
2
Si(OCHCH)(NRR),
1
2
где в качестве элементов R и R может быть выбрана одна и та же углеводородная группа или разные углеводородные группы, каждая из которых включает от 1 до 12 атомов углерода.
12. Высокочистые гетерофазные сополимеры полипропилена по п.11, отличающиеся тем, что упомянутые гетерофазные сополимеры полипропилена соответствуют определениям, данным в пп.8-10.
13. Использование катализатора по любому из пп.1-6 для получения в процессе многоступенчатой полимеризации высокочистых гетерофазных сополимеров полипропилена, в состав которых входит
2
(A) матрица из гомо- или сополимера пропилена, массовая доля которого составляет от 73 до 98%, с индексом MFR по стандарту ISO 1133 (230°С, при номинальной нагрузке 2,16 кг) ≥45 г/10 мин и
4
10
(B) эластомерный сополимер, массовая доля которого составляет от 2 до 27%, в котором массовая доля пропилена составляет, по крайней мере, 50% компонента (В) и, массовая доля этилена и/или любого другого альфа-олефина ряда C-С составляет, по крайней мере, 50%, компонента (В).
14. Использование высокочистых гетерофазных сополимеров полипропилена по п.11 или 12 для получения прессованных изделий.
15. Способ повышения чистоты изделий из смолы гетерофазного сополимера полипропилена, включающий изготовление изделий, прессованных из гетерофазной смолы сополимера полипропилена по п.11 или 12, полученной в процессе многоступенчатой полимеризации в присутствии системы катализатора по любому из пп.1-6.
16. Изделия, произведенные из гетерофазного сополимера полипропилена по п.11 или 12.